【事件の表示】
　特願２０１５−５５８１７１「光学スタック」拒絶査定不服審判事件〔平成２６年　８月２１日国際公開、ＷＯ２０１４／１２７２９７、平成２８年　５月２６日国内公表、特表２０１６−５１５２８０、請求項の数（３０）〕について、次のとおり審決する。
【結　論】
　原査定を取り消す。
　本願の発明は、特許すべきものとする。
【理　由】
第１　手続の経緯　
　本願は、２０１４（平成２６）年２月１４日（パリ条約による優先権主張　外国庁受理２０１３年２月１５日、同年３月１５日、２０１４年１月１７日、いずれも米国）を国際出願日とする出願であって、平成２９年１１月１６日付けで拒絶理由通知がされ、平成３０年２月１６日に意見書が提出されるとともに手続補正がされ、同年２月２７日付けで拒絶査定（原査定）がされ、これに対し、同年７月４日に拒絶査定不服審判の請求がされると同時に手続補正がされたものである。
　　
第２　原査定の概要　
　原査定の概要は次のとおりである。　
　　
（進歩性）この出願の請求項１〜３１に係る発明は、その優先日前に日本国内又は外国において、頒布された下記の刊行物（引用文献１〜８）に記載された発明に基づいて、その優先日前にその発明の属する技術の分野における通常の知識を有する者（以下、「当業者」という。）が容易に発明をすることができたものであるから、特許法第２９条第２項の規定により特許を受けることができない。
＜引用文献＞　
　１．特表２００９−５０５３５８号公報
　２．特開昭６３−２５６６７７号公報
　３．特表２０１２−５２０３７４号公報
　４．特開２０１１−１５０３１６号公報
　５．特開２００３−０４１２１８号公報
　６．特開昭６１−２４０５７３号公報
　７．特開２０１０−１５３１５３号公報
　８．特開２００６−２７２８７６号公報
　
　　
第３　本願発明　
　本願の請求項１〜１３、１５〜１９及び２１〜３０に係る発明は、平成３０年７月４日提出の手続補正書により補正された特許請求の範囲の請求項１〜１３、１５〜１９及び２１〜３０に記載された事項により特定される以下のとおりのものと認める。
　また、平成３０年７月４日提出の手続補正書の特許請求の範囲の請求項１４及び２０に記載の「ｃｃ／ｍ２＊ｄ＊ａｔｍ」が、酸素透過率の単位として従来から汎用される単位「ｃｃ／ｍ２＊ｄ＊ａｔｍ」（ｄは、ｄａｙを意味する。）を意図する記載であることは当業者に明らかであるから、これらの請求項に係る発明については、下記の請求項１４及び２０に記載されるとおりものと認める。
　（なお、上記手続補正書による補正は、原査定時の特許請求の範囲（請求項数３１）から、請求項２を削除するとともに、請求項１に請求項２の発明特定事項を加入して請求項１を減縮し、請求項３以降は、項番を繰り上げるとともに、引用請求項の項番も繰り上げる補正であり、原査定時の請求項２〜３１が、それぞれ、上記手続補正書の請求項１〜３０に対応する。）
　「【請求項１】
　光学スタックであって、
　第１の基板と、
　前記第１の基板上に相互に接続された複数の銀ナノワイヤを有する銀ナノ構造層と、
　光学的にクリアな接着剤（ＯＣＡ）層と、
　を備え、
　前記銀ナノ構造層または前記ＯＣＡ層のうちの少なくとも１つは、前記複数の銀ナノワイヤの酸化または腐食を防止するための光安定剤を１つ以上備えており、
　前記光安定剤は、テルペン（ただし、テルペノイドを含む）を含む、
　光学スタック。
　【請求項２】
　前記光安定剤は、リモネンまたはテルピネオールを含む、請求項１に記載の光学スタック。
　【請求項３】
　光学スタックであって、
　第１の基板と、
　前記第１の基板上に相互に接続された複数の銀ナノワイヤを有する銀ナノ構造層と、
　光学的にクリアな接着剤（ＯＣＡ）層と、
　を備え、
　前記銀ナノ構造層または前記ＯＣＡ層のうちの少なくとも１つは、前記複数の銀ナノワイヤの酸化または腐食を防止するための光安定剤を１つ以上備えており、
　前記光安定剤は、ヒンダードフェノールを含む
　光学スタック。
　【請求項４】
　前記光安定剤は、ブチルヒドロキシトルエン、没食子酸アルキル、第３級ブチル化ヒドロキノン、ビタミンＥ、ブチルヒドロキシアニソールのいずれかを含む、請求項３に記載の光学スタック。
　【請求項５】
　光学スタックであって、
　第１の基板と、
　前記第１の基板上に相互に接続された複数の銀ナノワイヤを有する銀ナノ構造層と、
　光学的にクリアな接着剤（ＯＣＡ）層と、
　を備え、
　前記銀ナノ構造層または前記ＯＣＡ層のうちの少なくとも１つは、前記複数の銀ナノワイヤの酸化または腐食を防止するための光安定剤を１つ以上備えており、
　前記光安定剤は、ホスフィンを含む、
　光学スタック。
　【請求項６】
　光学スタックであって、
　第１の基板と、
　前記第１の基板上に相互に接続された複数の銀ナノワイヤを有する銀ナノ構造層と、
　光学的にクリアな接着剤（ＯＣＡ）層と、
　を備え、
　前記銀ナノ構造層または前記ＯＣＡ層のうちの少なくとも１つは、前記複数の銀ナノワイヤの酸化または腐食を防止するための光安定剤を１つ以上備えており、
　前記光安定剤は、チオエーテルを含む、
　光学スタック。
　【請求項７】
　光学スタックであって、
　第１の基板と、
　前記第１の基板上に相互に接続された複数の銀ナノワイヤを有する銀ナノ構造層と、
　光学的にクリアな接着剤（ＯＣＡ）層と、
　を備え、
　前記銀ナノ構造層または前記ＯＣＡ層のうちの少なくとも１つは、前記複数の銀ナノワイヤの酸化または腐食を防止するための光安定剤を１つ以上備えており、
　前記光安定剤は、塩化カドミウム、塩化亜鉛、または塩化ロジウムから選択される金属光減感剤を含む、
　光学スタック。
　【請求項８】
　光学スタックであって、
　第１の基板と、
　前記第１の基板上に相互に接続された複数の銀ナノワイヤを有する銀ナノ構造層と、
　光学的にクリアな接着剤（ＯＣＡ）層と、
　を備え、
　前記銀ナノ構造層または前記ＯＣＡ層のうちの少なくとも１つは、前記複数の銀ナノワイヤの酸化または腐食を防止するための光安定剤を１つ以上備えており、
　前記光安定剤は、アスコルビン酸ナトリウムまたはアスコルビン酸カリウムを含む、
　光学スタック。
　【請求項９】
　前記銀ナノ構造層は、前記ＯＣＡ層と接触している、請求項１−８のいずれか一項に記載の光学スタック。
　【請求項１０】
　前記光安定剤は、前記ＯＣＡ層内に組み込まれている、請求項１−８のいずれか一項に記載の光学スタック。
　【請求項１１】
　前記光安定剤は、前記銀ナノ構造層内に組み込まれている、請求項１−８のいずれか一項に記載の光学スタック。
　【請求項１２】
　前記銀ナノ構造層のシート抵抗は、前記光学スタックを促進光にばく露する前、５００Ω／平方未満である、請求項１−１１のいずれか一項に記載の光学スタック。
　【請求項１３】
　前記銀ナノ構造層のシート抵抗の変動は、少なくとも８００時間、前記光学スタックを３６５ｎｍで少なくとも２００ｍＷ／ｃｍ２ある光にばく露した後、３０％未満である、
請求項２に記載の光学スタック。
　【請求項１４】
　光学スタックであって、
　第１のサブスタックと、
　第２のサブスタックと、
　前記第１のサブスタックと前記第２のサブスタックとの間に配置されている相互に接続された複数の銀ナノワイヤを有する銀ナノ構造層と、を備え、
　前記第１のサブスタック、前記第２のサブスタック、および前記複数の銀ナノワイヤを有する銀ナノ構造層のうちの少なくとも１つは、前記複数の銀ナノワイヤの酸化または腐食を防止するための光安定剤を１つ以上備えており、
　前記第１のサブスタックおよび前記第２のサブスタックのうちの少なくとも１つは、２５℃において１０ｃｃ／ｍ２＊ｄ＊ａｔｍの酸素透過率を有する酸素障壁膜を含み、
　前記光安定剤は、テルペンおよびアスコルビン酸類から選択される、
　光学スタック。
　【請求項１５】
　前記酸素障壁膜は、金属またはセラミック層でコーティングされた可撓性基板である、請求項１４に記載の光学スタック。
　【請求項１６】
　前記銀ナノ構造層は、前記酸素障壁膜上に直接堆積されている、請求項１４又は１５に記載の光学スタック。
　【請求項１７】
　前記光安定剤は、リモネン、アスコルビン酸ナトリウム、またはそれらの組み合わせである、請求項１４に記載の光学スタック。
　【請求項１８】
　第１の垂直縁と、前記第１の垂直縁を被覆している第１の縁シールとを有する、請求項１４−１７のいずれか一項に記載の光学スタック。
　【請求項１９】
　光学スタックであって、
　第１のサブスタックと、
　第２のサブスタックと、
　前記第１のサブスタックと前記第２のサブスタックとの間に配置されている相互に接続された複数の銀ナノワイヤを有する銀ナノ構造層と、
　第１の垂直縁と、
　前記第１の垂直縁を被覆している第１の縁シールと、
　を備え、
　前記第１のサブスタック、前記第２のサブスタック、および前記複数の銀ナノワイヤを有する銀ナノ構造層のうちの少なくとも１つは、前記複数の銀ナノワイヤの酸化または腐食を防止するための光安定剤を１つ以上備えており、
　前記光安定剤は、テルペンおよびアスコルビン酸類から選択される、
　光学スタック。
　【請求項２０】
　前記第１のサブスタックおよび前記第２のサブスタックのうちの少なくとも１つは、２５℃において１０ｃｃ／ｍ２＊ｄ＊ａｔｍの酸素透過率を有する酸素障壁膜を含む、請求項１９に記載の光学スタック。
　【請求項２１】
　前記酸素障壁膜は、金属またはセラミック層でコーティングされた可撓性基板である、請求項２０に記載の光学スタック。
　【請求項２２】
　前記酸素障壁膜は、ＳｉＯ２、ＡｌＯ２、ＩＴＯ、またはそれらの組み合わせでコーティングされているＰＥＴ膜である、請求項２０に記載の光学スタック。
　【請求項２３】
　前記銀ナノ構造層は、前記酸素障壁膜上に直接堆積されている、請求項２０−２２のいずれか一項に記載の光学スタック。
　【請求項２４】
　前記光安定剤は、リモネン、アスコルビン酸ナトリウム、またはそれらの組み合わせである、請求項１９に記載の光学スタック。
　【請求項２５】
　光学スタックであって、
　基板と、
　複数の銀ナノワイヤを有する銀ナノ構造層と、
　前記複数の銀ナノワイヤの酸化または腐食を防止するためのテルペンおよびアスコルビン酸類から選択される１つ以上の光安定剤と、
　を備えている、光学スタック。
　【請求項２６】
　前記基板と前記銀ナノ構造層との間に挿入されているアンダーコート層をさらに備え、
前記アンダーコート層は、前記銀ナノ構造層と接触しており、前記光安定剤は、前記アンダーコート層内に組み込まれている、請求項２５に記載の光学スタック。
　【請求項２７】
　前記銀ナノ構造層上に配置されているオーバーコート層をさらに備え、前記オーバーコート層は、前記銀ナノ構造層に接触しており、前記光安定剤は、前記オーバーコート層内に組み込まれている、請求項２５又は２６に記載の光学スタック。
　【請求項２８】
　前記銀ナノ構造層と接触しているＯＣＡ層をさらに備え、前記光安定剤は、前記ＯＣＡ層内に組み込まれている、請求項２５に記載の光学スタック。
　【請求項２９】
　前記光安定剤は、アスコルビン酸ナトリウムを含む、請求項２５−２８のいずれか一項に記載の光学スタック。
　【請求項３０】
　前記アスコルビン酸ナトリウムは、重量比０．１−１％で組み込まれている、請求項２９に記載の光学スタック。」
　（以下、本願の請求項１〜３０に係る発明を、それぞれ「本願発明１」〜「本願発明３０」という。）　
　　　
第４　引用文献の記載、引用発明等　
１．引用文献１について　
　原査定の拒絶の理由に引用された、「ナノワイヤに基づく透明導電体」に関する引用文献１には、以下の記載がある。（下線は、引用文献１の【００６１】及び【００７５】の一行目に予め付されていたものを除いて、合議体が付した。以下、この審決中において同様である。）
　「【請求項１】
基板と
　
該基板上の導電層であって、複数の金属ナノワイヤーを含む導電層と、
を備える透明導電体
【請求項２】
前記
金属ナノワイヤーは、銀ナノワイヤーである
　　・・・
【請求項１５】
一つ以上の反射防止層、防眩層、接着層、障壁、硬質被膜、または保護膜をさらに備える、請求項１に記載の透明導電体。
　　・・・
【請求項１８】
前記導電層上に配置される反射防止層、防眩、および障壁層と、前記導電層と前記基板との間に配置される接着層と、前記基板下の反射防止層とを備える
透明導電体
【請求項１９】
一つ以上の腐食防止剤をさらに含む
　　・・・
【請求項２３】
前記腐食防止剤はＨ２Ｓ捕捉剤である、請求項１９に記載の透明導電体。」
　「【００５３】
　
「導電層」または「導電膜」は、透明導電体の導電性媒体を提供する金属ナノワイヤーの網層を言及する
　　
　「【００６１】
　
性能向上層
　上述のように、導電層は、マトリクスにより優れた物理的および機械的特徴を有する。これらの特徴は、透明導電体構造に追加の層を導入することによってさらに向上可能である。したがって、その他の実施形態において、反射防止層、防眩層、接着層、障壁層、および硬質被膜などの一つ以上の層を備える多層の透明導電体が記載される。
【００６２】
　実例として、
図１１は、上に記載されるように、導電層１２および基板１４を備える多層透明半導体２０を示す。多層透明導電体２０は、導電層１２の上に位置する第一の層２２、導電層１２と基板１４との間に位置する第二の層２４、および基板１４の下に位置する第三の層２６をさらに備える
【００６３】
　
層２２、２４、および２６は
【００６４】
　一実施形態において、層２２は反射防止層であり、層２４は接着層であり、層２６は硬質被膜である。
【００６５】
　別の実施形態において、層２２は硬質被膜であり、層２４は障壁層であり、層２６は反射防止層である。
【００６６】
　さらに
別の実施形態において、層２２は、反射防止層、防眩、障壁層、および硬質被膜の組み合わせであり、層２４は接着層であり、層２６は反射防止層である
　「【００７２】
　
「接着層」は、いずれの層の物理的、電気的、または光学的特性に影響を及ぼすことなく、二つの隣接する層（例えば、導電層および基板）を接着するいかなる光学的に透明な材料も言及する
【００７３】
　
「障壁層」は、ガスまたは流体の透明導電体への透過を低減または防止する層を言及する。腐食した金属ナノワイヤーは、導電層の大幅な導電率低下ならびに大幅な光透過性低下をもたらす可能性があることが証明されている。障壁層は、大気の腐食性ガスが導電層に入り、マトリクス内の金属ナノワイヤーに接触しないように効果的に抑制することができる
【００７４】
　特定の実施形態において、多層透明導電体は、導電層上に保護膜をさらに備えてもよい（例えば、層２２）。保護膜は、一般的に柔軟性を有し、柔軟性を有する基板と同一材料から形成可能である。・・・
【００７５】
　
腐食防止剤
　その他の実施形態において、
透明導電体は、上記の障壁層に加えて、またはそれの代わりに腐食防止剤を備えてもよい。異なる腐食防止剤により、異なる機序に基づいて、金属ナノワイヤーに保護が提供されてもよい
【００７６】
　
一機序によると、腐食防止剤は、金属ナノワイヤーに容易に結合し、金属表面において保護膜を形成する。それらは、障壁形成腐食防止剤とも呼ばれる
【００７７】
　
一実施形態において、障壁形成腐食防止剤は、
特定の窒素含有および硫黄含有有機化合物を含む。これらの化合物は、金属表面上に安定複合体を形成し、金属とその環境の間に障壁を提供することが立証されている
【００７８】
　　・・・
【００８４】
　
別の機序によれば、腐食防止剤は、金属ナノワイヤーとよりも、腐食要素（例えば、Ｈ
２
Ｓ）とより容易に結合する。これらの腐食防止剤は、金属と競合して腐食要素を封鎖する「捕捉剤」または「ゲッター」として知られている。
【００８５】
　
特定の実施形態において、腐食防止剤（例えば、Ｈ
２
Ｓ捕捉剤）は、マトリクスに分散可能である
【００８６】
　
その他の実施形態において、金属ナノワイヤーは、基板に蒸着される前または後に、腐食防止剤で調製可能である
　　
　「【０１５９】
　その他の実施形態において、接着層が、積層工程中に、導電層と基板との間のより優れた結合を提供するために使用可能である。
図１７Ａは、柔軟性を有するドナー基板２４０、剥離層２４４、および導電層２５０の他に、オーバーコート２７４および接着層２７８を備える積層構造２７０を示す
【０１６０】
　　・・・
【０１６１】
　
図１７Ｂにおいて、積層構造２７０は、接着表面２８０を介して基板２６０と結合される．その後、図１７Ｃに示されるように、柔軟性を有するドナー基板２４０は、オーバーコート２７４から剥離層２４４を剥離することによって除去される
　
　「
　
　　　　　　　　　　　　　　　　　　　　　　　　　」
　「
　
　　　　　　　　　　　　　　　　　　　　　　」
　また、【０１９９】〜【０２０２】の例３には、促進Ｈ２Ｓ試験が記載され、ポリウレタンマトリクス含有銀ナノワイヤー膜において、ポリウレタンマトリクスは、Ｈ２Ｓガスの透過障壁となることが示されるとともに、金属ナノワイヤーの長期的安定は、マトリクスに一つ以上の腐食防止剤を混入することによってさらに得ることができる旨が記載され、【０２０３】〜【０２１８】の例４には、銀ナノワイヤー導電膜調製中にベンゾトリアゾール、ジチオチアジアゾール、及びアクロレインのいずれかの腐食防止剤を混入した、基板上に銀ナノワイヤー導電膜を有する透明導電体サンプルにおける、腐食Ｈ２Ｓガスに対する耐性試験及びその結果が記載されるとともに、結果が図２４Ａ〜Ｃに示されている。
２．引用文献１に記載の発明　　
　引用文献１の上記記載、特に、基板上に複数の銀ナノワイヤーを含む導電層を備える透明導電体（請求項１、２）の発明の具体的な態様に関する図１７Ｃ、【０１５９】〜【０１６１】の図１７Ｃに関する説明の記載、及び、【００５３】の導電層が網層であるとの記載によれば、引用文献１には、次の発明（以下、「引用発明１」という。）が記載されていると認められる。
　「基板２６０と、
　基板２６０の上に配置される接着層２７８と、
　接着層２７８の上に配置される銀ナノワイヤー網層を含む導電層２５０と、
　導電層２５０の上に配置される性能向上層であるオーバーコート２７４とを備える、
　透明導電体。」
　また、特に、図１１、【００６２】〜【００６６】の図１１についての説明の記載、及び、【００６６】の実施形態の記載によれば、引用文献１には、次の発明（以下、「引用発明２」という。）が記載されていると認められる。
　「基板１４と、
　基板１４の上に配置される接着層２４と、
　接着層２４の上に配置される銀ナノワイヤー網層を含む導電層１２と、
　導電層１２の上に配置される、反射防止層、防眩、障壁層、および硬質被膜の組み合わせである層２２と、
　基板１４の下に配置される反射防止層２６とを備える、
　透明導電体。」
　　　　
３．引用文献２〜８について　　
　原査定の拒絶の理由に引用された上記引用文献２〜８には、以下の技術的事項が記載されている。　
　　　
（１）引用文献２　　
　ア　「複層の熱硬化性接着フィルム」に関する引用文献２には、以下の記載がある。　　
　（ア）２頁右下欄下から６行〜３頁左上欄２行
　「〔産業上の利用分野〕
　本発明は、エポキシド樹脂および硬化剤としてジシアンジアミドに基づいた、粘着性の外部硬化性層および乾燥外部硬化性層を含む複層の熱硬化性接着フィルムに関し、そして構造部材、特に荷重を支えおよび清浄にされていない金属構造部材を接着するための前記フィルムの用途に関するものである。」
　（イ）６頁右上欄下から５行〜同頁左下欄２行
　「適当である場合に、本発明に係る接着フィルムの熱硬化性層Ａおよび熱硬化性層Ｂ内に存在し得るその他の慣用の添加剤（ｈ）の例は、湿潤剤、例えばエポキシシラン、流れ調整剤、チキソトロープ剤、可塑剤、接着促進剤、酸化防止剤、
腐蝕防止剤例えばα−リモネン
　イ　上記記載によれば、引用文献２には、金属構造部材を接着するための接着フィルムの熱硬化性層内に存在し得る慣用の添加剤の例として、腐食防止剤であるα−リモネンが開示されていると認められる。　
　　
（２）引用文献３　　
　ア　「炭化水素含有材料からの炭化水素抽出および／または炭化水素含有材料の処理」に関する引用文献３には、以下の記載がある。　　
　「【０１２１】
　一実施形態においては、この発明は、腐食性表面の腐食を低減する方法を提供する。例えばパイプライン、タンカー、ケーシング、フィッシングツールまたはドリルビットによる炭化水素含有材料の輸送、掘削、ダウンホール作業、探鉱、炭化水素生産、貯蔵または処理中において、炭化水素含有材料の硫黄含有化合物に接触する金属表面は、腐食するかもしれない。この発明は、腐食低減液体を炭化水素含有材料に添加することによって腐食を著しく低減する方法を提供する。この発明の方法によって、一様な孔食を防止することができる。炭化水素含有材料を腐食性低減液体と接触させて混合物を形成するとき、混合物と接触する腐食性表面の腐食速度は、腐食性低減液体がない状態において炭化水素含有材料と接触させた時のそれらの表面の腐食と比較して、実質的に低減される。一実施形態においては、腐食性低減液体は、安定したスルホン化された成分を生成しない。一実施形態においては、硫黄はターペンタイン抽出液において蓄積しない。」
　「【０１２５】
　一実施形態においては、
腐食性低減液体は、α−テルピネオール、β−テルピネオール、β−ピネン、およびｐ−シメンを含む
　「【０１７３】
　実施例２９。腐食試験。ＡＰＩ　Ｘ−６５炭素鋼切取試片（ＭＥＴＡＬ　ＳＡＭＰＬＥＳ　ＣＯＭＰＡＮＹ，Ｍｕｎｆｏｒｄ，Ａｌａｂａｍａ，米国）を、ｐＨを酢酸で約４．８に調節した、５００ｐｐｍのＮａ２Ｓを有するＡＳＴＭ代用海水に、２週間の間、連続的な流れの下で晒した。対照試料は、防食剤がない状態において海水のベースライン溶液だけを含有した。試料Ｉ、ＩＩおよびＩＩＩは、約０．０００５体積％、０．００１体積％および０．００１５体積％のターペンタイン液の配合物を含有した。直接記録された腐食速度は、各試験片上に観察された隙間腐食の量と一致する。０．００１５体積％のターペンタイン液の配合物からなる試料ＩＩＩは、最小平均腐食速度・・・を与え、孔食はなかった。」
　
　イ　上記記載によれば、引用文献３には、炭化水素含有材料の硫黄含有化合物に接触する金属表面の腐食防止のために、炭化水素含有材料にα−テルピネオール等を含有する腐食性低減液体液体を添加することが開示されていると認められる。　　
　　
（３）引用文献４　　
　ア　「太陽熱発電用フィルムミラー、その製造方法及び太陽熱発電用反射装置」に関する引用文献４には、以下の記載がある。　　
　「【請求項１】
　銀反射層と、該銀反射層の少なくとも入射光側の隣接層とを有する太陽熱発電用フィルムミラーにおいて、前記入射光側の隣接層が、
ヒンダードフェノール系化合物
酸化防止剤
　「【００２４】
　本発明者らの検討の結果、特許文献４に記載の技術のように銀反射層の腐食を防止するための腐食防止剤を含有する層を設けた場合であっても、太陽熱発電用フィルムミラーのように過酷な環境下で用いられる場合には、銀反射層に隣接する樹脂層が、太陽光露光時に樹脂層内で発生するペルオキシラジカル（−ＲＯＯ・）及び酸素ラジカル（Ｏ・）により劣化することで変質し、それに伴い、銀反射層に変形が生じることで正反射率の低下を引き起こすことが明らかになった。そこで、
銀反射層の腐食を抑制する
チオエーテル系化合物
腐食防止剤
ヒンダードフェノール系化合物
酸化防止剤
　　　
　イ　上記記載によれば、引用文献４には、太陽熱発電用フィルムミラーの銀反射層の腐食を抑制するために少なくとも入射光側の隣接層に添加される腐食防止剤として、チオエーテル系化合物が使用可能であること、また、ヒンダードフェノール系化合物が樹脂層の劣化を抑える酸化防止剤であることが開示されていると認められる。
　
（４）引用文献５　　
　ア　「導電性接着剤およびこれを用いた実装構造体」に関する引用文献５には、以下の記載がある。　
　「【０００４】
【発明が解決しようとする課題】しかし、導電性接着剤は、汎用電極部品や基板を接合した状態での実装信頼性の点では、はんだ合金に劣っている。一般に、電子部品や回路基板の端子電極としては、ハンダ合金やＣｕなどの卑金属が用いられている。導電性接着剤を用いて卑金属の端子電極を有する電子部品や回路基板を実装すると、高温多湿雰囲気下において接続抵抗が顕著に増大する。導電性接着剤を用いた実装構造体における接続抵抗の増加は、電極に用いた卑金属が水分の存在下で腐食することが主な要因である。すなわち、
導電性接着剤に用いられる銀などの金属粒子
【０００５】そこで、本発明は、汎用の卑金属電極を用いた場合でも、耐湿信頼性を維持できる導電性接着剤および実装構造体を提供することを目的とする。
【０００６】
【課題を解決するための手段】本発明の導電性接着剤は、電子部品と基板とを電気的に接続するために用いられ、標準電極電位が銀の標準電極電位以上である第１の粒子と、標準電極電位が銀の標準電極電位よりも低い第２の粒子とを含む。
【０００７】この導電性接着剤では、電位が低い第２の粒子を添加することにより、この第２の粒子が犠牲腐食するために、電子部品や基板の電極の腐食が抑制される。」
　「【００１８】・・・第１の粒子としては、Ａｇ粒子が好ましい。
　　・・・
【００２１】第２の粒子は、酸化物を形成しやすい特性を有することが望まれる。具体的には、Ｚｎ、Ｆｅ、Ｍｇ、Ｃｕ、Ｖ、ＣａおよびＢｅから選ばれる少なくとも一つを用いるとよく、Ｚｎが特に好適である。」
　　
　「【００２８】　・・・本発明は、銀の標準電極電位よりも高い標準電極電位を有する第１の粒子と、銀の標準電極電位よりも低い標準電極電位を有する第２の粒子とを含む導電性接着剤を調製する工程と、この導電性接着剤を用いて電子部品を基板に実装することにより、前記電子部品および／または前記基板の電極の腐食を抑制する工程、とを含む電極の腐食抑制方法としても把握できる。
【００２９】
　　・・・
【００３２】金属酸化膜を除去する作用を有する材料を導電性接着剤にさらに添加すると、耐湿信頼性がさらに向上する。第２の粒子の表面に自然酸化膜が形成されることがあるが、この酸化膜は、第２の粒子の表面の活性を低下させる。また、電極の表面にも自然酸化膜が形成されることがあるが、この酸化膜は、第２の粒子の犠牲腐食を抑制し、結果として自己腐食を促進する。したがって、金属酸化膜除去用材料を添加することにより、第２の粒子（および実装の後には電極）の表面の上記酸化膜を除去または減少させれば、第２の粒子の自己腐食を抑制し、犠牲腐食を促進することができる。第２の粒子の自己腐食の抑制は、耐湿性を長期間保持する上でも有効である。金属酸化物は、添加しない場合と比べて減少していればよく、完全に除去する必要はない。
【００３３】第
２の粒子および／または電極の表面の金属酸化膜を除去または減少するためには、活性剤の添加が有効であ
活性剤は
塩化亜鉛
【００３４】
酸化防止剤を用いても、第２の粒子の表面に形成される金属酸化膜を減少させることができる。酸化防止剤としては、例えば
２，６−ジ−第三ブチル−フェノール
ジラウリルサルファイド、没食子酸プロピル、没食子酸オクチル、没食子酸ドデシル
　　　
　イ　上記記載によれば、引用文献５には、汎用の卑金属電極を用いた場合でも、耐湿信頼性を維持できる銀を含有する導電性接着剤および実装構造体を提供することを目的として、銀（第１の粒子）を含む導電性接着剤に、銀の標準電極電位よりも低い標準電極電位を有し、犠牲腐食により電子部品や基板の電極の腐食を抑制する亜鉛等の第２の粒子を添加することが記載され、さらに、第２の粒子（実装後は電極）の表面の上記酸化膜を除去・減少させて、第２の粒子の自己腐食を抑制して犠牲腐食を促進するために、酸化防止剤として、塩化亜鉛、２，６−ジ−第三ブチル−フェノールや没食子酸プロピル等（ヒンダードフェノールに相当）、ジラウリルサルファイド（チオエーテルに相当）、アスコルビン酸等が使用可能であることが開示されていると認められる。
（５）引用文献６　　
　ア　「アルカリ電池」に関する引用文献６には、以下の記載がある。　　
　（ア）２頁右上欄２〜８行
　「本発明は、負極活物質である亜鉛，カドミウム，アルミニウム，鉄，マグネシウム等の活性金属又は亜鉛合金，カドミウム合金，アルミニウム合金，鉄合金，マグネシウム合金等の化学的溶解を防止し、もって水素ガス発生を抑制して電池内圧の上昇を低減せしめる効果を有した負極合剤が内蔵されているアルカリ電池に関する。」
　（イ）５頁左下欄１〜４行
　「本発明の
負極活物質の腐食抑制
ホスフィン化合物
　　　
　イ　上記記載によれば、引用文献６には、アルカリ電池中での亜鉛等の負極活物質の化学的溶解による水素ガス発生とそれによる電池内圧の上昇を低減するための腐食抑制に、ホスフィン化合物が有用であることが開示されていると認められる。
（６）引用文献７　　
　ア　「光透過性導電性材料」に関する引用文献７には、以下の記載がある。　　
　「【請求項１】
　光透過性基材上に易接着層と、該易接着層上にパターニングされた金属層と、該易接着層及び該金属層を被覆し、かつ変性エポキシ樹脂を含有する樹脂層と、該樹脂層上に接着剤層とを有することを特徴とする光透過性導電性材料。
【請求項２】
　該接着剤層が無溶剤型の（メタ）アクリレート系光重合型接着剤もしくは（メタ）アクリレート系熱重合型接着剤を含有する接着剤層である請求項１記載の光透過性導電性材料。」　
　
　「【００４５】
　本発明に好ましく使用されるアクリレート系接着剤には
接着剤組成物自体の
酸化による老化防止、太陽光
に曝される厳しい条件下での
耐侯性などを向上する目的で、光安定剤や酸化防止剤を添加することができる
　　　
　イ　上記記載によれば、引用文献７には、光透過性導電性材料を構成するアクリレート系接着剤に、接着剤の酸化等による劣化や太陽光に曝される条件下での耐侯性向上のために、光安定剤や酸化防止剤を添加することができることが開示されていると認められる。
（７）引用文献８　　
　ア　「導電体」に関する引用文献８には、以下の記載がある。　　
　「【００２６】
　上記導電膜２の上面と周囲側面とを封止している封止材３は、導電膜２と水分を含む外気との接触を遮断して水分の進入を防止し、導電膜２の表面抵抗率の経時的な変化を抑制している。」
　
　「【００５３】
　図７は本発明の更に他の実施形態に係る導電体の断面図を示す。
　この導電体Ａ６は、基材１と導電膜２と上面材５とがこの順序で重ね合せ若しくは一体に積層され、この四周側端面に封止材３が形成されていて、導電膜２の上下両面が上面材５と基材１とで封止されると共に周囲側面が封止材３にて封止されているものである。」　
　「
　
　　　　　　　　　　　　　　　　　　　　　　」
　　　
　イ　上記記載によれば、引用文献８には、基材と導電膜と上面材とがこの順序で積層された導電体の周囲側端面を封止材で封止して、導電膜と水分を含む外気との接触を遮断することで、導電膜の表面抵抗率の経時的な変化を抑制することが開示されていると認められる。
第５　対比・判断
　以下の対比・判断においては、引用発明１に基づいて対比・判断する本願発明１〜１３、２５〜３０についてを先に、引用発明２に基づいて対比・判断する本願発明１４〜２４についてを後に記載する。
１．本願発明１について　
（１）対比　
　本願発明１と引用発明１とを対比する。　
　ア　引用発明１の「透明導電体」は、本願発明１の「光学スタック」に相当する。　
　イ　引用発明１の「基板２６０」及び「接着層２７８の上に配置される銀ナノワイヤー網層を含む導電層２５０」は、それぞれ、本願発明１の「第１の基板」及び「前記第１の基板上に相互に接続された複数の銀ナノワイヤを有する銀ナノ構造層」に相当する。
　ウ　引用発明１の透明導電体を構成する要素である「基板２６０の上に配置される接着層２７８」が透明（つまり、「光学的にクリア」）であることは明らかであるから、引用発明１の「基板２６０の上に配置される接着層２７８」は、本願発明１の「光学的にクリアな接着剤（ＯＣＡ）層」に相当する。
　　
　したがって、本願発明１と引用発明１との間には、次の一致点、相違点があるといえる。　
　　
　＜一致点＞　
　「光学スタックであって、
　第１の基板と、
　前記第１の基板上に相互に接続された複数の銀ナノワイヤを有する銀ナノ構造層と、
　光学的にクリアな接着剤（ＯＣＡ）層と、
　を備える光学スタック。」　
＜相違点１＞　
　本願発明１では、「銀ナノ構造層または前記ＯＣＡ層のうちの少なくとも１つは、前記複数の銀ナノワイヤの酸化または腐食を防止するための光安定剤を１つ以上備えており、前記光安定剤は、テルペン（ただし、テルペノイドを含む）を含む」と特定されているのに対し、引用発明１では、かかる特定はない点。　　
　　
（２）相違点についての判断　
　上記相違点１について検討する。
　上記第４の１．で摘記したとおり、引用文献１には、透明導電体が金属ナノワイヤ−の保護のための腐食防止剤、より具体的には、Ｈ２Ｓ捕捉剤を備えてもよいこと（請求項１９、２３及び【００７５】）、一機序によれば、腐食防止剤は金属ナノワイヤーに容易に結合し、金属表面上に安定複合体を形成し、金属表面に、金属とその環境との間の障壁となる保護膜を形成し、障壁形成腐食防止剤とも呼ばれること（同【００７６】〜【００７７】）、別の機序によれば、腐食防止剤は、金属ナノワイヤーとよりも、腐食要素（例えば、Ｈ２Ｓ）とより容易に結合し、金属と競合して腐食要素を封鎖する「捕捉剤」として知られること（同【００８４】）、腐食防止剤は、導電層に用いられること（同【００８４】〜【００８５】）が記載されており、具体的な実施例として、例４に、銀ナノワイヤー導電膜中に腐食防止剤を含有させた透明導電体サンプルの腐食Ｈ２Ｓガスに対する耐性試験及びその結果が示されている（【０２０３】〜【０２１８】等）。
　そうすると、当業者は、上記引用文献１における示唆に従って、導電層中の銀ナノワイヤー網層のＨ２Ｓによる腐食が起きないように、引用発明１の透明導電体を構成する導電層中に、金属と容易に結合して金属表面上に安定複合体を形成する障壁形成腐食防止剤、あるいは、Ｈ２Ｓガス捕捉剤として機能する腐食防止剤を含有せしめることについては、容易に想到し得るといえる。
　一方、本願発明１において銀ナノワイヤの腐食を防止するために（光安定剤として）使用される「テルペン（ただし、テルペノイドを含む）」に相当する「α−リモネン」が、（金属構造部材の）腐食防止剤であることや、同「α−テルピネオール等」が、炭化水素含有材料の硫黄含有化合物に接触する金属表面の腐食防止作用を有することは従来から既知である（上記第４の３．の引用文献２及び３についての記載参照）。
　しかしながら、引用文献２及び３には、「α−リモネン」あるいは「α−テルピネオール等」が、銀ナノワイヤー網層を構成する銀と容易に結合して銀ナノワイヤ金属表面上に安定複合体を形成する障壁形成腐食防止剤としての機能、あるいは、Ｈ２Ｓガス捕捉剤としての機能を有していることについての記載はないし、そのことが、本願の優先日前の技術常識であったともいえない。
　また、引用文献２及び３には、上記の化合物が、「光安定剤」として機能することも記載されていない。
　さらに、引用文献２は、金属構造部材を接着するための接着フィルムに関する技術、引用文献３は、炭化水素含有材料の処理に関する技術についてのものであり、ナノワイヤに基づく透明導電体に関する技術についてのものである引用文献１とは、技術分野も異なっている。
　そうすると、引用発明１において、導電層２５０中に腐食防止剤を含有せしめることを当業者が想到した場合であっても、腐食防止剤として、引用文献２あるいは３に記載の化合物を採用すること（すなわち、引用発明１の透明導電体を、上記相違点１に係る本願発明１の構成を備えたものとすること）を当業者が動機付けられるとはいえない。
　また、本願明細書（【０１３３】〜【０１４９】（実施例））には、透明導体のＯＣＡ層あるいは銀ナノ構造を、テルピネオール、リモネン、１−フェニル−１Ｈ−テトラゾール−５−チオールあるいはベンゾチアゾールで処理した場合に、これらの化合物が光安定剤として機能し、促進光試験にばく露された透明導体シートのシート抵抗の経時変動が抑制され、光ばく露に応じた銀腐食をこれらの化合物が未然に防ぐことができたことが示されており、この効果は、引用文献１〜３からは示唆されない。
　さらに、引用文献４〜８は、他の請求項に係る発明の腐食防止剤あるいは透明導電体の構造を開示するものとして審査段階で提示されたものであって、これらの文献に開示されている技術的事項は上記第４の３．で示したとおりであり、これらの文献からも、上記相違点１に係る本願発明１の構成は示唆されない。
　以上のとおりであるから、本願発明１は、引用発明１及び引用文献２〜８に記載された技術的事項に基づいて当業者が容易に発明をすることができたものとはいえない。　
　　　
２．本願発明３、５〜８について　
　独立請求項に係る本願発明３、５〜８は、本願発明１と光安定剤の種類が、それぞれに異なるのみで、それ以外の点では一致する発明であるから、本願発明３、５〜８と引用発明１は、上記１．（１）で本願発明１と引用発明１との対比で記載した一致点で一致する。
。
　そして、本願発明３、５〜８と引用発明１との相違点も、上記相違点１における光安定剤の種類の違いを除いては同じであり、具体的には、以下のとおりである。
・本願発明３では「銀ナノ構造層または前記ＯＣＡ層のうちの少なくとも１つは、前記複数の銀ナノワイヤの酸化または腐食を防止するための光安定剤を１つ以上備えており、前記光安定剤は、ヒンダードフェノールを含む」と特定されているのに対し、引用発明１では、かかる特定はない点。（相違点２）
・本願発明５では「銀ナノ構造層または前記ＯＣＡ層のうちの少なくとも１つは、前記複数の銀ナノワイヤの酸化または腐食を防止するための光安定剤を１つ以上備えており、前記光安定剤は、ホスフィンを含む」と特定されているのに対し、引用発明１では、かかる特定はない点。（相違点３）
・本願発明６では「銀ナノ構造層または前記ＯＣＡ層のうちの少なくとも１つは、前記複数の銀ナノワイヤの酸化または腐食を防止するための光安定剤を１つ以上備えており、前記光安定剤は、チオエーテルを含む」と特定されているのに対し、引用発明１では、かかる特定はない点。（相違点４）
・本願発明７では「銀ナノ構造層または前記ＯＣＡ層のうちの少なくとも１つは、前記複数の銀ナノワイヤの酸化または腐食を防止するための光安定剤を１つ以上備えており、前記光安定剤は、塩化カドミウム、塩化亜鉛、または塩化ロジウムから選択される金属光減感剤を含む」と特定されているのに対し、引用発明１では、かかる特定はない点。（相違点５）
・本願発明８では「銀ナノ構造層または前記ＯＣＡ層のうちの少なくとも１つは、前記複数の銀ナノワイヤの酸化または腐食を防止するための光安定剤を１つ以上備えており、前記光安定剤は、アスコルビン酸ナトリウムまたはアスコルビン酸カリウムを含む」と特定されているのに対し、引用発明１では、かかる特定はない点。（相違点６）
　そこで、上記相違点２〜６について検討すると、上記１．（２）で説示したとおり、当業者は、上記引用文献１における示唆に従って、導電層中の銀ナノワイヤー網層のＨ２Ｓによる腐食が起きないように、引用発明１の透明導電体を構成する導電層中に、金属と容易に結合して金属表面上に安定複合体を形成する障壁形成腐食防止剤やＨ２Ｓガス捕捉剤として機能する腐食防止剤を含有せしめることについては、容易に想到し得るといえる。
　一方、本願発明３、５〜８において銀ナノワイヤの腐食を防止するための光安定剤として特定される「ヒンダードフェノール」、「ホスフィン」、「チオエーテル」、「塩化亜鉛」、「アスコルビン酸ナトリウムまたはアスコルビン酸カリウム」については、腐食防止機能、あるいは、酸化防止機能を有する化合物として既知である（腐食防止剤としてのチオエーテルは引用文献４の【００２４】に、ホスフィンは引用文献６の５頁左下欄２行に記載されている。また、樹脂や金属の酸化防止剤としての機能を有するものとしてのヒンダードフェノールは、引用文献４の【００２４】に、金属の表面酸化膜の除去や減少のための活性剤としての塩化亜鉛、アスコルビン酸、没食子酸プロピル等の没食子酸アルキルは、引用文献５の【００３３】及び【００３４】に記載されている。）
　しかし、これらの引用文献、さらには、上記２．で記載した引用文献２、３や引用文献７、８にも、これらの化合物が、銀ナノワイヤー網層を構成する銀と容易に結合して銀ナノワイヤ金属表面上に安定複合体を形成する障壁形成腐食防止剤としての機能やＨ２Ｓガス捕捉剤としての機能を有していることについての記載はないし、そのことが、本願の優先日前の技術常識であったともいえない。
　また、上記の化合物を開示する引用文献４は、太陽熱発電用フィルムミラーに関する技術、引用文献６は、アルカリ電池に関する技術についてのものであり、ナノワイヤに基づく透明導電体に関する技術についてのものである引用文献１とは、技術分野も異なっている。
　そうすると、引用発明１において、導電層２５０中にＨ２Ｓによる腐食を防止する腐食防止剤を含有せしめることを当業者が容易に想到し得た場合であっても、腐食防止剤として、引用文献４〜６に記載の上記化合物を採用すること（すなわち、引用発明１の透明導電体を、上記相違点２〜６に係る本願発明３、５〜８の構成を備えたものとすること）を当業者が動機付けられるとはいえない。
　一方、本願明細書の記載によれば、光安定剤として機能する化合物を透明導体のＯＣＡ層あるいは銀ナノ構造に含有せしめることで、光ばく露された場合の透明導体シートのシート抵抗の経時変動が抑制されることが理解できる。
　以上のとおりであるから、本願発明３、５〜８は、引用発明１及び引用文献２〜８に記載された技術的事項に基づいて当業者が容易に発明をすることができたものとはいえない。　
　　　　
３．本願発明２、４、９〜１３について
　本願発明２、４、９〜１３は、独立形式の請求項である請求項１、５〜８を直接あるいは間接的に引用する請求項に係る発明であるところ、これらの発明はいずれも、本願発明１、５〜８の上記相違点１〜６のいずれかに係る構成を備えているから、本願発明２、４、９〜１３と引用発明１とは、少なくとも、上記１．（１）で記載した相違点１〜６のいずれかで相違している。　　
　そして、上記相違点１〜６についての判断は上記１．及び２．で記載したとおりである。　
　そうすると、少なくとも上記の相違点１〜６のいずれかで引用発明１と相違する本願発明２、４、９〜１３について、引用発明１及び引用文献２〜８に記載の技術的事項に基づいて当業者が容易に発明をすることができたものであるということはできない。　　
　　
４．本願発明２５〜３０について
（１）本願発明２５について
　ア　対比
　上記１．（１）における本願発明１と引用発明１との対比を踏まえて、本願発明２５と引用発明１を対比すると、両者の一致点、相違点は次のとおりである。　
＜一致点＞　
　「光学スタックであって、
　基板と、
　複数の銀ナノワイヤを有する銀ナノ構造層と、
　を備えている、光学スタック。」　
＜相違点７＞　
　光学スタックについて、本願発明２５では、「複数の銀ナノワイヤの酸化または腐食を防止するためのテルペンおよびアスコルビン酸類から選択される１つ以上の光安定剤」を備えることが特定されているのに対し、引用発明１では、かかる特定はない点。　　
　　
　イ　相違点についての判断　
　相違点７に関し、本願発明２５において「複数の銀ナノワイヤの酸化または腐食を防止するための光安定剤」として「テルペン」を用いる場合についての相違点７は、上記１．（１）で記載した相違点１と同じである。
　そして、その場合の相違点７についての判断は上記１．（２）で記載したとおりであり、本願発明２５は、上記１．（２）で本願発明１について示したのと同様の理由により、引用発明１及び引用文献２〜８に記載の技術的事項に基づいて当業者が容易に発明をすることができたものであるということはできない。
　また、本願発明２５において「複数の銀ナノワイヤの酸化または腐食を防止するための光安定剤」として「アスコルビン酸」を使用する場合については、アスコルビン酸が金属の表面酸化膜の除去や減少作用を有することは従来から既知である（引用文献５の【００３４】）ものの、当該引用文献、さらには、他の引用文献のいずれにも、アスコルビン酸が銀ナノワイヤー網層を構成する銀と容易に結合して銀ナノワイヤ金属表面上に安定複合体を形成する障壁形成腐食防止剤としての機能、あるいは、Ｈ２Ｓガス捕捉剤としての機能を有していることについての記載はないし、そのことが、本願の優先日前の技術常識であったともいえない。
　そうすると、上記１．（２）で記載したとおり、引用発明１において導電層２５０中にＨ２Ｓによる腐食を防止する腐食防止剤を含有せしめることを当業者が容易に想到し得た場合であっても、腐食防止剤として、引用文献５に記載のアスコルビン酸を採用することを当業者が動機付けられるとはいえない。
　一方、本願明細書によれば、光安定剤として機能する化合物を透明導体のＯＣＡ層あるいは銀ナノ構造に含有せしめることで、光ばく露された場合の透明導体シートのシート抵抗の経時変動が抑制されることが理解できる。
　よって、光安定剤として「アスコルビン酸」を採用する場合の本願発明２５についても、引用発明１及び引用文献２〜８に記載された技術的事項に基づいて当業者が容易に発明をすることができたものであるということはいえない。　
（２）本願発明２６〜３０について
　本願発明２６〜３０は、請求項２５を直接あるいは間接的に引用する請求項に係る発明であるところ、これらの発明はいずれも、本願発明２５の上記相違点７に係る構成を備えているから、本願発明２６〜３０と引用発明１とは、少なくとも、上記（１）で記載した相違点７で相違している。　　
　そして、上記相違点７についての判断は上記（１）で記載したとおりである。　
　そうすると、少なくとも上記の相違点７で引用発明１と相違する本願発明２６〜３０について、引用発明１及び引用文献２〜８に記載の技術的事項に基づいて当業者が容易に発明をすることができたものであるということはできない。
５．本願発明１４〜１８について　
（１）本願発明１４について
　ア　対比
　本願発明１４と引用発明２を対比する。
（ア）引用発明２の「透明導電体」は、本願発明１４の「光学スタック」に相当する。　
（イ）引用発明２の「基板１４と、基板１４の上に配置される接着層２４」及び「基板１４の下に配置される反射防止層２６」からなる部分は、本願発明１４の「第１のサブスタック」に相当する。
（ウ）引用発明２の「（接着層２４の上に配置される）銀ナノワイヤー網層を含む導電層１２」及び（「導電層１２の上に配置される、）反射防止層、防眩、障壁層、および硬質被膜の組み合わせである層２２」は、それぞれ、本願発明１４の「（第１のサブスタックと前記第２のサブスタックとの間に配置されている）相互に接続された複数の銀ナノワイヤを有する銀ナノ構造層」及び「第２のサブスタック」に相当する。
　　
　したがって、本願発明１４と引用発明２との間には、次の一致点、相違点があるといえる。
　　
＜一致点＞　
　「光学スタックであって、
　第１のサブスタックと、
　第２のサブスタックと、
　前記第１のサブスタックと前記第２のサブスタックとの間に配置されている相互に接続された複数の銀ナノワイヤを有する銀ナノ構造層と、を備える、
　光学スタック。」　
＜相違点８＞　
　光学スタックについて、本願発明１４では、「前記第１のサブスタック、前記第２のサブスタック、および前記複数の銀ナノワイヤを有する銀ナノ構造層のうちの少なくとも１つは、前記複数の銀ナノワイヤの酸化または腐食を防止するための光安定剤を１つ以上備えており」、「前記光安定剤は、テルペンおよびアスコルビン酸類から選択される」と特定されているのに対し、引用発明２では、かかる特定はない点。　　
＜相違点９＞　
　光学スタックについて、本願発明１４では、「前記第１のサブスタックおよび前記第２のサブスタックのうちの少なくとも１つは、２５℃において１０ｃｃ／ｍ２＊ｄ＊ａｔｍの酸素透過率を有する酸素障壁膜を含み」と特定されているのに対し、引用発明２では、かかる特定はない点。　　
　イ　相違点についての判断　
　まず、相違点８について検討する。
　相違点８は、上記４．（１）アで、本願発明２５と引用発明１との対比で記載した相違点７と、光学スタックを「複数の銀ナノワイヤの酸化または腐食を防止するためのテルペンおよびアスコルビン酸類から選択される１つ以上の光安定剤」を備えるものとする点で一致している。
　そして、この相違点の判断については、上記４．（１）イ（及び上記１．（２））で説示したと同様であり、引用発明２において、透明導電体を構成する導電層に腐食防止剤を含有せしめることを当業者が想到した場合であっても、引用文献２〜８を参酌しても、腐食防止剤として、引用文献２、３あるいは５に記載の、本願発明１４のテルペンあるいはアスコルビン酸類に相当する化合物を採用すること（すなわち、引用発明２の透明導電体を、上記相違点８に係る本願発明１４の構成を備えたものとすること）を当業者が動機付けられるとはいえない。
　そうすると、相違点９について検討するまでもなく、本願発明１４は、引用発明２及び引用文献２〜８に記載の技術的事項に基づいて当業者が容易に発明をすることができたものであるということはできない。
（２）本願発明１５〜１８について
　本願発明１５〜１８は、請求項１４を直接あるいは間接的に引用する請求項に係る発明であるところ、これらの発明はいずれも、上記相違点８に係る構成を備えているから、本願発明１５〜１８と引用発明２とは、少なくとも、上記（１）アで記載した上記相違点８で相違している。　　
　そして、上記相違点８についての判断は上記（１）イで記載したとおりである。
　そうすると、少なくとも上記の相違点８で引用発明２と相違する本願発明１５〜１８について、引用発明２及び引用文献２〜８に記載の技術的事項に基づいて当業者が容易に発明をすることができたものであるということはできない。
６．本願発明１９〜２４について　
（１）本願発明１９について
　ア　対比
　上記５．（１）における本願発明１４と引用発明２との対比を踏まえて、本願発明１９と引用発明２を対比すると、両者は、次の一致点、相違点を有する。　　
　＜一致点＞　
　「光学スタックであって、
　第１のサブスタックと、
　第２のサブスタックと、
　前記第１のサブスタックと前記第２のサブスタックとの間に配置されている相互に接続された複数の銀ナノワイヤを有する銀ナノ構造層と、
　を備える光学スタック。」
＜相違点８’＞　
　光学スタックについて、本願発明１９では、「前記第１のサブスタック、前記第２のサブスタック、および前記複数の銀ナノワイヤを有する銀ナノ構造層のうちの少なくとも１つは、前記複数の銀ナノワイヤの酸化または腐食を防止するための光安定剤を１つ以上備えており」、「前記光安定剤は、テルペンおよびアスコルビン酸類から選択される」と特定されているのに対し、引用発明２では、かかる特定はない点。　　
＜相違点１０＞　
　光学スタックについて、本願発明１９では、「第１の垂直縁と、前記第１の垂直縁を被覆している第１の縁シール」を備えることが特定されているのに対し、引用発明２では、かかる特定はない点。
　　
　イ　相違点についての判断　
　まず、相違点８’について検討すると、上記相違点８’は、上記５．（１）アで本願発明１４と引用発明２との対比で記載した相違点８と同じである。
　そして、相違点８’については、上記５．（２）（さらには、上記１．（２）及び４．（１））で説示したと同様の理由によって、引用発明２の透明導電体を、上記相違点８’に係る本願発明１９の構成を備えたものとすることを当業者が動機付けられるとはいえない。
　そうすると、相違点１０について検討するまでもなく、本願発明１９は、引用発明２及び引用文献２〜８に記載の技術的事項に基づいて当業者が容易に発明をすることができたものであるということはできない
（２）本願発明２０〜２４について
　本願発明２０〜２４は、請求項１９を直接あるいは間接的に引用する請求項に係る発明であるところ、これらの発明はいずれも、本願発明１９の上記相違点８’に係る構成を備えているから、本願発明２０〜２４と引用発明２とは、少なくとも、上記（１）で記載した相違点８’で相違している。　　
　そして、上記相違点８’についての判断は上記（１）で記載したとおりである。
　そうすると、少なくとも上記の相違点８’で引用発明２と相違する本願発明２０〜２４について、引用発明２及び引用文献２〜８に記載の技術的事項に基づいて当業者が容易に発明をすることができたものであるということはできない。
　
第６　むすび　
　以上のとおり、本願発明１〜３０は、いずれも、当業者が引用文献１に記載の発明及び引用文献２〜８に記載された技術的事項に基づいて容易に発明をすることができたものであるということはできない。　
　したがって、原査定の理由によっては、本願を拒絶することはできない。　
　また、他に本願を拒絶すべき理由を発見しない。　
　よって、結論のとおり審決する。